(57)【要約】【課題】焼成されたままのセラミックス基板を用いて、パワーモジュール用回路基板として充分に高い接合を持つ接合体を容易かつ安価に製造する。【解決手段】セラミックス基板と金属板とを、ろう材を介してまたは介さずに接触させて回路基板ユニットＷとするとともに、複数の回路基板ユニットＷを高温下で加圧接合して回路基板を製造する際に、複数の回路基板ユニットＷどうしの間にクッション性および耐熱性を有するシートＳを挟み込んだ状態で加圧する。【選択図】  図１
2004288829.tif 000002
【特許請求の範囲】
【請求項１】
セラミックス基板と金属板とを、ろう材を介してまたは介さずに接触させて回路基板ユニットとするとともに、複数の回路基板ユニットを高温下で加圧接合して回路基板を製造する際に、
前記複数の回路基板ユニットどうしの間にクッション性および耐熱性を有するシートを挟み込んだ状態で加圧することを特徴とする回路基板の製造方法。
【請求項２】
高温加圧接合時に、セラミックス基板に対して垂直方向に５×１０４Ｐａ〜５×１０５Ｐａの圧力を付与することを特徴とする請求項１記載の回路基板の製造方法。
【請求項３】
セラミックス基板と金属板とを、ろう材を介してまたは介さずに接触させて回路基板ユニットとするとともに、複数の回路基板ユニットを高温下で加圧接合して回路基板を製造するための装置であって、
前記複数の回路基板ユニットを加圧する加圧手段と、
加圧時に前記回路基板ユニットどうしの間に位置するとともに、クッション性および耐熱性を有するシートと、
を具備してなることを特徴とする回路基板の製造装置。
【請求項４】
前記加圧手段が、高温加圧接合時に、セラミックス基板に対して垂直方向に５×１０４Ｐａ〜５×１０５Ｐａの圧力を付与可能とされることを特徴とする請求項３記載の回路基板の製造装置。
【発明の詳細な説明】
【０００１】
【発明の属する技術分野】
本発明は、回路基板の製造方法および製造装置に係り、特に、パワーモジュール等に使用される回路基板の製作に有用なセラミックス基板と金属板との接合体の製造に用いて好適な技術に関する。
【０００２】
【従来の技術】
従来、パワーモジュール等に利用される半導体装置においては、アルミナ、ベリリア、窒化ケイ素、窒化アルミニウム等のセラミックス基板の表裏面に、Ｃｕ、Ａｌ、それらの金属を成分とする合金等の金属回路と放熱板とがそれぞれ形成されてなる回路基板が用いられている。このような回路基板は、樹脂基板と金属基板との複合基板ないしは樹脂基板よりも、高絶縁性が安定して得られることが特長である。
【０００３】
【特許文献１】
特開２０００−３３５９８３号公報
【特許文献２】
特開平０８−３２２０４号公報
【特許文献３】
特開平１０−１７８２７０号公報
【０００４】
セラミックス基板と金属回路又は放熱板の接合方法としては、大別してろう材を用いたろう付け法と、ろう材を用いない方法がある。後者の代表的な例としては、タフピッチ銅板とアルミナをＣｕ−Ｏの共晶点を利用して接合するＤＢＣ法がある。
【０００５】
【発明が解決しようとする課題】
しかしながら、いずれの場合もセラミックス基板と金属板の十分に高い接合を得るには、接合時に金属板とセラミックス基板とが十分に密着するように、機械加工をして反りやうねりのないセラミックス基板面を形成させるか、反りやうねりの少ないセラミックス基板を選んで行われているが、このように、機械加工をした場合には作業コストがかかり、また、選別したセラミックス基板は価格が高くなるため、はなはだ生産性が悪く、コスト高になる問題があった。
また、厚さ０．６３５ｍｍの窒化アルミニウムの接合性を高めるために、接合圧力を６０×１０４Ｐａ以上に高くした場合には、セラミックス基板に割れが生じてしまい実用的でないという問題があった。
【０００６】
本発明は、上記の事情に鑑みてなされたもので、焼成されたままのセラミックス基板を用いて、パワーモジュール用回路基板として充分に高い接合を持つ接合体を容易かつ安価に製造するという目的を達成しようとするものである。
【０００７】
【課題を解決するための手段】
本発明に係る回路基板の製造方法は、セラミックス基板と金属板とを、ろう材を介してまたは介さずに接触させて回路基板ユニットとするとともに、複数の回路基板ユニットを高温下で加圧接合して回路基板を製造する際に、
前記複数の回路基板ユニットどうしの間にクッション性および耐熱性を有するシートを挟み込んだ状態で加圧することにより上記課題を解決した。
本発明において、高温加圧接合時に、セラミックス基板に対して垂直方向に５×１０４Ｐａ〜５×１０５Ｐａの圧力を付与することが望ましい。
本発明に係る回路基板の製造装置は、セラミックス基板と金属板とを、ろう材を介してまたは介さずに接触させて回路基板ユニットとするとともに、複数の回路基板ユニットを高温下で加圧接合して回路基板を製造するための装置であって、
前記複数の回路基板ユニットを加圧する加圧手段と、
加圧時に前記回路基板ユニットどうしの間に位置するとともに、クッション性および耐熱性を有するシートと、
を具備してなることにより上記課題を解決した。
また、本発明において前記加圧手段が、高温加圧接合時に、セラミックス基板に対して垂直方向に５×１０４Ｐａ〜５×１０５Ｐａの圧力を付与可能とされる手段を採用することもできる。
【０００８】
本発明においては、複数の回路基板ユニットどうしの間にクッション性および耐熱性を有するシートを挟み込んだ状態で加圧することにより、セラミックス基板に反り、うねり、局所的な厚みムラ、または表面凹凸があった場合でも、加圧時にシートに沿って圧力が均等になるので、回路基板ユニットにおいてセラミックス基板と金属板、または、これらとろう材とを面内方向均一に加圧することが可能となり、その結果、充分な接合状態とされた回路基板を製造することが可能となる。
これにより、例えばセラミックス基板の厚みがテーパ状に変化している場合、つまり面内方向に厚みの傾きが生じている場合でも、セラミックス基板と金属板、または、これらとろう材とを面内方向均一に加圧し、必要な接合強度を有する回路基板を製造できる。また、このような単純な変形または厚みムラ等に対しては、上下加圧板の一方または双方に１枚以上のシートを挟み込むことにより、対処することも可能である。
【０００９】
本発明において、例えば、セラミックス基板として、１００ｍｍ×１００ｍｍ、厚さ０．６３５ｍｍ程度の窒化アルミを適用した場合には、高温加圧接合時に、セラミックス基板に対して垂直方向に９．８×１０４〜３．９×１０５Ｐａ（１〜４ｋｇｆ／ｃｍ２  ）の圧力を付与することが好ましく、この圧力に設定した場合に、回路基板ユニットの各板体どうしを充分に接合することが可能である。ここで、加圧力が上記の範囲より小さい場合には、充分な接合を得ることができないため好ましくなく、また、加圧力が上記の範囲より大きい場合には、セラミックス基板に割れや破損等が生じる可能性があるため好ましくない。
【００１０】
本発明においては、回路基板ユニットとクッション性および耐熱性を有するシートとを交互に複数重ねて位置し、これを加圧手段により加圧することにより、セラミックス基板に反り、うねり、局所的な厚みムラ、または表面凹凸があった場合でも、シートがクッション性を有しているため、加圧時にシートに沿って圧力が均等になるので、回路基板ユニットにおいてセラミックス基板と金属板、または、これらとろう材とを面内方向均一に加圧することが可能となる。
このように均等に加圧した状態で、熱処理炉等に入れて加熱することにより、セラミックス基板面内方向においてセラミックス基板と金属板、または、これらとろう材とを均一に接合することが可能となる。従って、充分な接合状態とされた回路基板を製造可能な製造装置を提供することができる。同時に、シートが耐熱性を有しているため、熱によってシートから回路基板ユニットに不要な影響が及ばない状態で、回路基板ユニットにおいて必要な接合をおこなうことが可能となる。
ここで、シートのクッション性とは各回路基板ユニットにおいて充分な接合がおこなわれる加圧状態を実現可能な状態を意味している。
【００１１】
また、本発明において、加圧手段によって、セラミックス基板に対して垂直方向に５×１０４Ｐａ〜５×１０５Ｐａの圧力を付与して、回路基板ユニットとシートとを重ね合わせた状態で、金属板がＡｌとされた場合には６００〜６５０℃程度、また、金属板がＣｕとされた場合には１０００℃程度とされた加熱炉に、入れることで、熱によってシートから回路基板ユニットに不要な影響が及ばない状態で、回路基板ユニットにおいて必要な接合をおこなうことが可能となる。
ここで、シートの耐熱性とは、各回路基板ユニットにおいて熱によってシートから不要な影響が及ばない状態で、かつ、上記のクッション性が失われない加圧状態を実現可能なものを意味している。
【００１２】
【発明の実施の形態】
以下、本発明に係る回路基板の製造方法および製造装置の一実施形態を、図面に基づいて説明する。
図１は本実施形態の製造装置を示す正断面図であり、図において、符号１は回路基板の製造装置、Ｗは回路基板（回路基板ユニット）である。
【００１３】
本実施形態においては、金属板とセラミックス基板とを接合して回路基板Ｗを製造する際に、これらを回路基板ユニットＷとして加圧した状態で加熱する。この際の圧力は５×１０４Ｐａ〜５×１０５Ｐａ程度とされる。この程度の加圧のみでセラミックス基板の反りやうねり、あるいは局所的な厚みのばらつきに金属板を追随させることは難しい。これを解決するために、本実施形態においては、各回路基板となる回路基板ユニットＷごとに、クッション性および耐熱性を有するシートＳを挟んで加熱することで、圧力を基板の面内方向に分散して面内方向均等に回路基板ユニットＷを加圧することが可能となるものである。
【００１４】
このような製造方法を実現するために、本実施形態では、次のような製造装置１を使用する。
【００１５】
製造装置１は、図１に示すように、平行な一対の加圧板１１，１２と、この加圧板１２を挟んで加圧板１１と反対側に平行状態に設けられる固定板１３と、加圧板１１に垂設されるとともに加圧板１１と固定板１３とを固定し、かつ、加圧板１２の移動位置を規制する位置規制部１４，１４と、固定板１３から加圧板１１側に向けて加圧板１２を付勢するためのばね１５，１５とを有する構成とされる。
固定板１２は、位置規制部１４，１４に沿って、その面と垂直方向に平行移動可能とされ、同時にばね１５，１５により図中矢印Ａで示す方向に付勢可能とされている。これらは回路基板ユニットＷを加圧するための加圧手段を構成している。
【００１６】
このような製造装置では、図示しない固定手段によって、矢印Ａと逆向きに加圧板１１，１２の間隔を広げた状態で、この加圧板１１，１２間に回路基板ユニットＷおよびシートＳを交互に重ねて載置する。
回路基板ユニットＷは、板厚０．６３５ｍｍの窒化アルミからなるセラミックス基板の両側にろう材としてのＡｌ−Ｓｉ合金の薄板とその外側にアルミニウム板（金属板）とを位置したものとされる。
シートＳは、クッション性および耐熱性を有するようにカーボン（グラファイト）薄膜を雲母のように複数積層したものとされ、この表面に離型剤としてのＢＮ（窒化ホウ素）等をスプレーしたものとされる。
回路基板ユニットＷは、それぞれの間にシートＳを挟んで１５枚が加圧板１１，１２間に載置され一度の加熱処理を施される。
【００１７】
上記のように１５枚の回路基板ユニットＷを載置した製造装置１においては、図示しない固定手段を解除してばね１５，１５により加圧板１２を矢印Ａ方向に付勢する。これにより、各回路基板ユニットＷにおいては、セラミックス基板とろう材、および、ろう材とアルミニウム板とが加圧される。
【００１８】
このように、回路基板ユニットＷとシートＳとを交互に複数重ねて位置し、加圧板１１，１２により加圧した際、シートＳがクッション性を有していることにより、セラミックス基板に反り、うねり、局所的な厚みムラ、または表面凹凸があった場合でも、加圧時の圧力をシートに沿って均等にすることができる。これにより、回路基板ユニットＷにおいてセラミックス基板とろう材、および、ろう材とアルミニウム板とを面内方向均一に圧接することが可能となる。
さらに、セラミックス基板の厚みがテーパ状に変化している場合、つまり面内方向に厚みの傾きが生じている場合でも、セラミックス基板、アルミニウム板と、ろう材とを面内方向均一に加圧することができる。
【００１９】
次いで、ばね１５，１５の付勢力を制御してセラミックス基板に対して垂直方向に付与する圧力を９．８×１０４Ｐａ〜３．９×１０５Ｐａ（１〜４ｋｇｆ／ｃｍ２  ）として調整した状態で、回路基板ユニットＷへの加圧状態を維持した製造装置１を、６００〜６５０℃程度の温度条件とした熱処理炉等に入れて加熱接合をおこなう。ここで、加圧力が上記の範囲より小さい場合には、充分な接合を得ることができないため好ましくなく、また、加圧力が上記の範囲より大きい場合には、セラミックス基板に割れや破損等が生じる可能性があるため好ましくない。
【００２０】
このように均等に加圧した状態で、熱処理炉等に入れることにより、セラミックス基板面内方向においてセラミックス基板とアルミニウム板、または、これらとろう材とを均一に接合する。このとき、シートＳが耐熱性を有しているため、熱によってシートＳのクッション性が失われることはないため上記の加圧状態を維持して熱処理をおこなうことが可能であり、同時に、シートＳから回路基板ユニットＷに不要な影響が及ばない状態で、回路基板ユニットＷにおいて必要な接合をおこなうことが可能である。
【００２１】
所定の熱処理が終了した後、回路基板Ｗを取り出し、必要ならば研磨等の表面処理をおこなう。
【００２２】
本実施形態においては、上記のように、シートＳを挟み込んで加圧した状態で回路基板ユニットＷを加熱接合するため、セラミックス基板に反り、うねり、局所的な厚みムラ、または表面凹凸があった場合でも、シートＳがクッション性を有しているため、加圧時にシートＳに沿って圧力が均等になるので、回路基板ユニットＷにおいてセラミックス基板とアルミニウム板（金属板）、または、これらとろう材とを面内方向均一に加圧することが可能となる。
このように均等に加圧した状態で加熱することにより、セラミックス基板面内方向においてセラミックス基板とアルミニウム板、または、これらとろう材とを均一に接合することが可能となる。従って、充分な接合状態とされた回路基板Ｗを製造することができる。同時に、シートＳが耐熱性を有しているため、熱によってシートＳから回路基板ユニットＷに不要な影響が及ばない状態で、回路基板ユニットＷにおいて必要な接合をおこなうことが可能となる。
【００２３】
なお、接合温度は、Ａｇ−Ｃｕ−Ｔｉ系ろう材ペーストを用いて無酸素銅板を接合する場合は、８００〜８５０℃、Ａｌ−Ｓｉ系合金箔を接合材として用いる場合は、６００〜６５０℃、金属板として銅を接合する場合には、１０００℃程度である。
【００２４】
金属板として銅を接合する場合には、接合温度で、５×１０４Ｐａ〜１０×１０４Ｐａの圧力においてセラミックス基板の反りやうねりに十分追随することができるものとされ、特に、Ａｌ及びＡｌ合金は、一般的なろう付け温度５００〜６４０℃で十分に軟化して、セラミックス基板の凹凸に倣う形状となり易く、好適な材料である。
【００２５】
また、金属板は単層でもよく、また二種または三種以上のクラッド等の積層体であってもよい。積層体の例をあげれば、Ａｌ−Ｎｉ、Ａｌ−Ｎｉ−Ｃｕ、Ａｌ−Ｍｏ、Ａｌ−Ｗ、Ａｌ−Ｃｕ等である。これらは、使用目的や接合方法により適宜選択される。
【００２６】
セラミックス基板の材質については、特に制限はなく、通常のアルミナ、窒化アルミニウム、窒化ケイ素が用いられる。パワーモジュール用回路基板の作製には絶縁性の良好な窒化ケイ素基板又は窒化アルミニウム基板が望ましい。
【００２７】
ろう材についても、それを使用する場合は、従来と同様なものでよい。例えば、窒化アルミニウム基板とＡｌ板の接合には、Ａｌ−Ｓｉ系合金箔が最も一般的に用いられるが、箔でなくても、それを粉末化したもの又はその組成を有する金属混合粉末を、有機バインダーや溶剤でペースト化したものが使用できる。
ろう材は、セラミックス側、金属板側のどちらに配置しても良く、また合金箔は、あらかじめ金属板と積層化しておいてもよい。
【００２８】
なお、シートＳとしては、クッション性および耐熱性を有するのもであればよく、カーボン（グラファイト）以外にもアルミナが主成分のセラミックスウール（常用１２５０℃まで耐熱）等からなるシートが適応可能である。
【００２９】
【実施例】
以下、本発明の実施例を説明する。
上述したように、アルミニウム板と窒化アルミニウム基板とを接合して回路基板Ｗを製造する際に、本発明の製造装置を用い、回路基板ユニットＷとシートＳを交互に重ねて加圧した状態で加熱する際、接合するための圧力を４．９×１０４Ｐａ〜６．８×１０５Ｐａ（０．５〜７ｋｇｆ／ｃｍ２  ）の範囲として変化させた。
ここで、回路基板ユニットＷが、板厚０．６３５ｍｍの窒化アルミからなるセラミックス基板の両側にろう材としてのＡｌ−Ｓｉ合金の薄板とその外側にアルミニウム板（金属板）とを位置したものとされ、シートＳが、クッション性および耐熱性を有するようにカーボン（グラファイト）薄膜を雲母のように複数積層したものとされ、この表面に離型剤としてのＢＮ（窒化ホウ素）等をスプレーしたものとされ、回路基板ユニットＷは、それぞれの間にシートＳを挟んで１５枚が加圧板１１，１２間に載置され一度の加熱処理を施す。
それぞれの圧力における回路基板Ｗを２００枚作成した後、超音波探傷（ＳＡＴ）で接合状態を観察し、１ｍｍφ以上の未接合部又は５％以上の未接合面積が認められた場合を接合不良とした。また、セラミックス基板のワレの有無を測定した。それらの結果を表１に示す。
【００３０】
【表１】
2004288829.tif 000003
【００３１】
この結果から、ほぼ全ての加圧力でシートを挟んだ方が接合率が高いとともに、加圧力が４．９×１０４Ｐａ（０．５ｋｇｆ／ｃｍ２  ）よりも小さいとシートのあるなしに関わらず接合率が６０％より低下している。また、ほぼ全ての加圧力においてシートを挟んだ方が割れ率が小さいとともに、加圧力が６．９×１０５Ｐａ（７ｋｇｆ／ｃｍ２  ）より大きくなると、シートを挟んでも割れ発生率が５０％を越えてしまう。
これらにより、製品の好ましい歩留まりとして、少なくとも５０％以上を維持するためには９．８×１０４Ｐａ〜３．９×１０５Ｐａ（１〜４ｋｇｆ／ｃｍ２）の範囲に加圧力を設定することが好ましい。
【００３２】
【発明の効果】
本発明の回路基板の製造方法および製造装置によれば、複数の回路基板ユニットどうしの間にクッション性および耐熱性を有するシートを挟み込んだ状態で加圧することにより、セラミックス基板に反り、うねり、局所的な厚みムラ、または表面凹凸があった場合でも、加圧時にシートに沿って圧力が均等になるので、回路基板ユニットにおいてセラミックス基板と金属板、または、これらとろう材とを面内方向均一に加圧することが可能となり、その結果、充分な接合状態とされた回路基板を製造することが可能となるという効果を奏する。
【図面の簡単な説明】
【図１】本発明に係る回路基板の製造方法および製造装置の一実施形態を示す正断面図である。
【図２】本発明における実施例を示す、加圧力と接合率および割れ発生率の関係を示すグラフである。
【符号の説明】
Ｓ    シート
Ｗ    回路基板（回路基板ユニット）
１    製造装置
１１，１２  加圧板
１５  ばね
【図１】
2004288829.tif 000004
【図２】
2004288829.tif 000005